(57)【要約】【課題】            硬化物における伸度が高く、無機基材密着性にも優れる変性（メタ）アクリレート樹脂、これを含有する硬化性樹脂組成物、前記硬化性樹脂組成物からなる絶縁材料、ソルダーレジスト用樹脂材料及びレジスト部材を提供すること。【解決手段】        酸基含有（メタ）アクリレート樹脂（Ａ）とアルカノールアミン（Ｂ）とを必須の反応原料とする変性（メタ）アクリレート樹脂、これを含有する硬化性樹脂組成物、前記硬化性樹脂組成物からなる絶縁材料、ソルダーレジスト用樹脂材料及びレジスト部材。【選択図】          なし【特許請求の範囲】
【請求項１】
酸基含有（メタ）アクリレート樹脂（Ａ）とアルカノールアミン（Ｂ）とを必須の反応原料とする変性（メタ）アクリレート樹脂。
【請求項２】
前記酸基含有（メタ）アクリレート樹脂（Ａ）がエポキシ樹脂（ａ１）、不飽和モノカルボン酸又はその誘導体（ａ２）、及びポリカルボン酸無水物（ａ３）を必須の反応原料とする請求項１記載の変性（メタ）アクリレート樹脂。
【請求項３】
前記アルカノールアミン（Ｂ）が、炭素原子数１〜６のヒドロキシアルキル基を二つ有するジアルカノールアミンである請求項１記載の変性（メタ）アクリレート樹脂。
【請求項４】
変性（メタ）アクリレート樹脂の反応原料の総質量に対する前記アルカノールアミン（Ｂ）の割合が０．５〜１０質量％の範囲である請求項１記載の変性（メタ）アクリレート樹脂。
【請求項５】
請求項１〜４の何れか一つに記載の変性（メタ）アクリレート樹脂と、光重合開始剤とを含有する硬化性樹脂組成物。
【請求項６】
請求項５記載の硬化性樹脂組成物の硬化物。
【請求項７】
請求項５記載の硬化性樹脂組成物からなる絶縁材料。
【請求項８】
請求項５記載の硬化性樹脂組成物からなるソルダーレジスト用樹脂材料。
【請求項９】
請求項８記載のソルダーレジスト用樹脂材料を用いてなるレジスト部材。
【発明の詳細な説明】
【技術分野】
【０００１】
本発明は、硬化物における伸度が高く、無機基材密着性にも優れる変性（メタ）アクリレート樹脂、これを含有する硬化性樹脂組成物、前記硬化性樹脂組成物からなる絶縁材料、ソルダーレジスト用樹脂材料及びレジスト部材に関する。
【背景技術】
【０００２】
プリント配線基板用のソルダーレジスト用樹脂材料には、エポキシ樹脂をアクリル酸でアクリレート化した後、酸無水物を反応させて得られる酸基含有エポキシアクリレート樹脂が広く用いられている。ソルダーレジスト用樹脂材料に対する要求性能は、少ない露光量で硬化すること、アルカリ現像性に優れること、硬化物における耐熱性や強度、柔軟性、伸び、誘電特性、基材密着性等に優れることなど様々なものが挙げられる。
【０００３】
従来知られているソルダーレジスト用樹脂材料として、ノボラック型エポキシ樹脂とアクリル酸、無水テトラヒドロフタル酸を反応させて得られる酸基含有エポキシアクリレート樹脂が知られている（下記特許文献１参照）。特許文献１記載の酸基含有エポキシアクリレート樹脂は反応原料であるノボラック型エポキシ樹脂に起因して硬化物における耐熱性が高い等の特徴を有するものの、硬化物における伸度が非常に低いため硬化物に割れが生じ易く信頼性に劣る、銅箔等の無機基材に対する密着性が十分ではなく剥がれが生じ易い等の課題があった。
【先行技術文献】
【特許文献】
【０００４】
【特許文献１】特開昭６１−２４３８６９号公報
【発明の概要】
【発明が解決しようとする課題】
【０００５】
したがって、本発明が解決しようとする課題は、硬化物における伸度が高く、無機基材密着性にも優れる変性（メタ）アクリレート樹脂、これを含有する硬化性樹脂組成物、前記硬化性樹脂組成物からなる絶縁材料、ソルダーレジスト用樹脂材料及びレジスト部材を提供することにある。
【課題を解決するための手段】
【０００６】
本発明者らは上記課題を解決するため鋭意検討を行った結果、酸基含有エポキシ（メタ）アクリレート樹脂にアルカノールアミンを反応させて得られる変性（メタ）アクリレート樹脂は、硬化物における伸度が非常に高く、また、銅箔等の無機基材に対する密着性にも優れることを見出し、本発明を完成させるに至った。
【０００７】
即ち、本発明は、酸基含有（メタ）アクリレート樹脂（Ａ）とアルカノールアミン（Ｂ）とを必須の反応原料とする変性（メタ）アクリレート樹脂に関する。
【０００８】
本発明はさらに、前記変性（メタ）アクリレート樹脂と、光重合開始剤とを含有する硬化性樹脂組成物に関する。
【０００９】
本発明はさらに、前記硬化性樹脂組成物の硬化物に関する。
【００１０】
本発明はさらに、前記硬化性樹脂組成物からなる絶縁材料に関する。
【００１１】
本発明はさらに、前記硬化性樹脂組成物からなるソルダーレジスト用樹脂材料に関する。
【００１２】
本発明はさらに、前記ソルダーレジスト用樹脂材料からなるレジスト部材に関する。
【発明の効果】
【００１３】
本発明によれば、硬化物における伸度が高く、無機基材密着性にも優れる変性（メタ）アクリレート樹脂、これを含有する硬化性樹脂組成物、前記硬化性樹脂組成物からなる絶縁材料、ソルダーレジスト用樹脂材料及びレジスト部材を提供することができる。
【図面の簡単な説明】
【００１４】
【図１】図１は、実施例１で得られた変性（メタ）アクリレート樹脂（１）のＧＰＣチャート図である。
【発明を実施するための形態】
【００１５】
以下、本発明を詳細に説明する。
本発明の変性（メタ）アクリレート樹脂は、酸基含有（メタ）アクリレート樹脂（Ａ）とアルカノールアミン（Ｂ）とを必須の反応原料とする。
【００１６】
本発明において（メタ）アクリレート樹脂とは、分子中にアクリロイル基、メタクリロイル基、或いはその両方を有する樹脂のことをいう。また、（メタ）アクリロイル基とは、アクリロイル基、メタクリロイル基の一方或いは両方のことをいい、（メタ）アクリレートとは、アクリレート及びメタクリレートの総称である。
【００１７】
前記酸基含有（メタ）アクリレート樹脂（Ａ）において酸基はソルダーレジスト用樹脂材料として用いた際のアルカリ現像性に寄与する構造部位であり、カルボキシ基等が挙げられる。前記酸基含有（メタ）アクリレート樹脂（Ａ）の具体構造は特に限定されず、樹脂中に酸基と（メタ）アクリロイル基とを有するものであればどのような構造の樹脂を用いてもよい。中でも、硬化物における耐熱性等に優れることから、エポキシ樹脂（ａ１）、不飽和モノカルボン酸又はその誘導体（ａ２）、及びポリカルボン酸無水物（ａ３）を必須の反応原料とするものが好ましい。
【００１８】
前記エポキシ樹脂（ａ１）は、エポキシ基を複数有する樹脂であれば具体構造は特に限定されず、多種多様なものを用いることができる。中でも、硬化物における耐熱性が特に高い変性（メタ）アクリレート樹脂となることから、樹脂構造中に芳香環を有するものが好ましい。その一例としては、フェノール性水酸基含有樹脂のポリグリシジルエーテル等が挙げられる。より具体的には、例えば、フェノール性水酸基含有化合物（Ｐ）の一種乃至複数種を反応原料とするノボラック型樹脂のポリグリシジルエーテル（以下「エポキシ樹脂（ａ１−１）」とする）や、フェノール性水酸基含有化合物（Ｐ）の一種乃至複数種と下記構造式（ｘ−１）〜（ｘ−５）の何れかで表される化合物（ｘ）とを必須の反応原料とする反応生成物のポリグリシジルエーテル（以下「エポキシ樹脂（ａ１−２）」とする）等が挙げられる。
【００１９】
【化１】
2018203797.tif 000002
［式中ｈは０又は１である。Ｒ１はそれぞれ独立して脂肪族炭化水素基、アルコキシ基、ハロゲン原子、アリール基、アリールオキシ基、アラルキル基の何れかであり、ｉは０又は１〜４の整数である。Ｚはビニル基、ハロメチル基、ヒドロキシメチル基、アルキルオキシメチル基の何れかである。Ｙは炭素原子数１〜４のアルキレン基、酸素原子、硫黄原子、カルボニル基の何れかである。ｊは１〜４の整数である。］
【００２０】
前記フェノール性水酸基含有化合物（Ｐ）は、例えば、フェノール、ポリヒドロキシベンゼン、ナフトール、ポリヒドロキシナフタレン、アントラセノール、ポリヒドロキシアントラセン、ビフェノール、ビスフェノールの他、これらの芳香核上に一つ乃至複数の置換基を有する化合物等が挙げられる。芳香核上の置換基は、例えば、脂肪族炭化水素基、アルコキシ基、ハロゲン原子、アリール基、アリールオキシ基、アラルキル基等が挙げられる。前記脂肪族炭化水素基は直鎖型及び分岐型のいずれでもよく、構造中に不飽和結合を有していてもよい。具体的には、メチル基、エチル基、プロピル基、ブチル基、ペンチル基、へキシル基、シクロへキシル基、ヘプチル基、オクチル基、ノニル基等が挙げられる。前記アルコキシ基は、メトキシ基、エトキシ基、プロピルオキシ基、ブトキシ基等が挙げられる。前記ハロゲン原子は、フッ素原子、塩素原子、臭素原子等が挙げられる。前記アリール基は、フェニル基、ナフチル基、アントリル基、及びこれらの芳香核上に前記脂肪族炭化水素基やアルコキシ基、ハロゲン原子等が置換した構造部位等が挙げられる。前記アリールオキシ基は、フェニルオキシ基、ナフチルオキシ基、アントリルオキシ基、及びこれらの芳香核上に前記アルキル基やアルコキシ基、ハロゲン原子等が置換した構造部位等が挙げられる。前記アラルキル基は、ベンジル基、フェニルエチル基、ナフチルメチル基、ナフチルエチル基、及びこれらの芳香核上に前記アルキル基やアルコキシ基、ハロゲン原子等が置換した構造部位等が挙げられる。前前記フェノール性水酸基含有化合物（Ｐ）は一種類を単独で用いてもよいし、２種類以上を併用して用いてもよい。中でも、硬化物における伸度や無機基材密着性の他、耐熱性や現像性にも優れる変性（メタ）アクリレート樹脂となることから、フェノール又はフェノールの芳香核上に一つ乃至複数の置換基を有する化合物が好ましく、フェノール又は炭素原子数１〜６のアルキル基を一つ乃至複数有するアルキルフェノールが好ましい。
【００２１】
前記化合物（ｘ）について、前記構造式（ｘ−１）〜（ｘ−５）中のＲ１は脂肪族炭化水素基、アルコキシ基、ハロゲン原子、アリール基、アリールオキシ基、アラルキル基の何れかであり、その具体例は先に例示したもの等が挙げられる。前記化合物（ｘ）の中でも、硬化物における伸度や無機基材密着性の他、耐熱性や現像性にも優れる変性（メタ）アクリレート樹脂となることから、前記構造式（ｘ−１）で表される化合物が好ましい。
【００２２】
前記フェノール性水酸基含有化合物（Ｐ）を反応原料とするノボラック型樹脂は、一般的なノボラック樹脂と同様の製法にて製造することができる。ノボラック型樹脂の分子量等は、得られるエポキシ樹脂（ａ１−１）の軟化点が５０〜１２０℃程度になるよう調整することが好ましい。
【００２３】
前記フェノール性水酸基含有化合物（Ｐ）と前記化合物（ｘ）との反応は、酸触媒条件下、７０〜１８０℃程度の温度条件下で加熱撹拌する方法により行うことができる。前記フェノール性水酸基含有化合物（Ｐ）と前記化合物（ｘ）との反応割合は、前記化合物（ｘ）１モルに対し、前記フェノール性水酸基含有化合物（Ｐ）が１．５〜５モルとなる割合であることが好ましい。
【００２４】
前記フェノール性水酸基含有樹脂のポリグリシジルエーテル化反応は、公知慣用の方法にて行うことができる。その一例としては、例えば、前記フェノール性水酸基含有樹脂が有するフェノール性水酸基１モルに対して２〜１０モルのエピハロヒドリンを用い、フェノール性水酸基１モルに対し０．９〜２．０モルの塩基性触媒を一括又は分割添加しながら２０〜１２０℃の温度で０．５〜１０時間反応させる方法が挙げられる。
【００２５】
前記エポキシ樹脂（ａ１）のエポキシ基当量は、硬化物における伸度や無機基材密着性の他、耐熱性や現像性にも優れる変性（メタ）アクリレート樹脂となることから、１６０〜４００ｇ/当量の範囲であることが好ましい。また、その軟化点は５０〜１２０℃の範囲であることが好ましい。
【００２６】
前記エポキシ樹脂（ａ１）は、一種類を単独で用いてもよいし、２種類以上を併用してもよい。また、前記エポキシ樹脂（ａ１−１）や（ａ１−２）以外のその他のエポキシ樹脂を用いてもよい。中でも、硬化物における伸度や無機基材密着性の他、耐熱性や現像性にも優れる変性（メタ）アクリレート樹脂となることから、前記エポキシ樹脂（ａ１−１）又は（ａ１−２）を必須の成分として用いることが好ましい。エポキシ樹脂（ａ１）として複数種のエポキシ樹脂を用いる場合には、エポキシ樹脂（ａ１）の総質量に対する前記エポキシ樹脂（ａ１−１）又はエポキシ樹脂（ａ１−２）の割合が７０質量％以上であることが好ましく、９０質量％以上であることがより好ましい。エポキシ樹脂（ａ１）として前記エポキシ樹脂（ａ１−１）とエポキシ樹脂（ａ１−２）とを併用する場合には、エポキシ樹脂（ａ１）の総質量に対する前記エポキシ樹脂（ａ１−１）とエポキシ樹脂（ａ１−２）との合計質量の割合が７０質量％以上であることが好ましく、９０質量％以上であることがより好ましい。
【００２７】
前記不飽和モノカルボン酸又はその誘導体（ａ２）は、アクリル酸やメタクリル酸等の一分子中に（メタ）アクリロイル基とカルボキシ基とを有する化合物や、その酸ハロゲン化物、酸無水物等が挙げられる。これらはそれぞれ単独で用いても良いし、２種類以上を併用しても良い。
【００２８】
前記ポリカルボン酸無水物（ａ３）は、一分子中に二つ以上のカルボキシ基を有する化合物の酸無水物であれば、いずれのものも利用できる。具体的にはシュウ酸、マロン酸、コハク酸、グルタル酸、アジピン酸、ピメリン酸、スベリン酸、アゼライン酸、セバシン酸、マレイン酸、フマル酸、フタル酸、イソフタル酸、テレフタル酸、テトラヒドロフタル酸、ヘキサヒドロフタル酸、メチルヘキサヒドロフタル酸等のジカルボン酸化合物の酸無水物が挙げられる。ポリカルボン酸無水物（ａ３）はそれぞれ単独で用いても良いし、２種類以上を併用しても良い。中でも、硬化物における耐熱性に一層優れる変性（メタ）アクリレート樹脂となる点ではフタル酸、イソフタル酸、テレフタル酸、テトラヒドロフタル酸、ヘキサヒドロフタル酸、メチルヘキサヒドロフタル酸等、分子構造中に環状構造を有する化合物の酸無水物が好ましい。また、硬化物における伸度が一層高い変性（メタ）アクリレート樹脂となる点ではコハク酸無水物が好ましい。
【００２９】
前記酸基含有（メタ）アクリレート樹脂（Ａ）の製造方法は特に限定されず、どのような方法にて製造してもよい。例えば、反応原料の全てを一括で反応させる方法で製造してもよいし、反応原料を順次反応させる方法で製造してもよい。中でも、反応の制御が容易であることから、先に前記エポキシ樹脂（ａ１）と不飽和モノカルボン酸又はその誘導体（ａ２）とを反応させ、次いで前記ポリカルボン酸無水物（ａ３）を反応させる方法が好ましい。該反応は、例えば、前記エポキシ樹脂（ａ１）と不飽和モノカルボン酸又はその誘導体（ａ２）とをエステル化反応触媒の存在下、１００〜１５０℃の温度範囲で反応させた後、反応系中にポリカルボン酸無水物（ａ３）を加え、９０〜１２０℃の温度範囲で反応させる方法等により行うことができる。また、前記エポキシ樹脂（ａ１）の製造と酸基含有（メタ）アクリレート樹脂（Ａ）の製造とを連続して行ってもよい。
【００３０】
前記エポキシ樹脂（ａ１）と不飽和モノカルボン酸又はその誘導体（ａ２）との反応割合は、エポキシ樹脂（ａ１）中のエポキシ基１モルに対し、不飽和モノカルボン酸又はその誘導体（ａ２）を０．９〜１．１モルの範囲で用いることが好ましい。また、前記ポリカルボン酸無水物（ａ３）の反応割合は、エポキシ樹脂（ａ１）中のエポキシ基１モルに対し、０．２〜１．０モルの範囲で用いることが好ましい。
【００３１】
前記エステル化触媒は、例えば、トリメチルホスフィン、トリブチルホスフィン、トリフェニルホスフィン等のリン化合物、トリエチルアミン、トリブチルアミン、ジメチルベンジルアミン等のアミン化合物等が挙げられる。これらはそれぞれ単独で用いても良いし、２種類以上を併用しても良い。触媒の添加量は、反応原料の合計質量に対し０．０３〜５質量％の範囲で用いることが好ましい。
【００３２】
反応は必要に応じて有機溶媒中で行ってもよい。用いる有機溶媒の選択は、反応原料及び生成物である酸基含有（メタ）アクリレート樹脂（Ａ）の溶解性や反応温度条件等により適宜選択されるが、例えば、メチルエチルケトン、アセトン、ジメチルホルムアミド、メチルイソブチルケトン、メトキシプロパノール、シクロヘキサノン、メチルセロソルブ、ジアルキレングリコールモノアルキルエーテルアセテート、ジアルキレングリコールアセテート等が挙げられる。これらはそれぞれ単独で用いても良いし、２種類以上の混合溶媒としても良い。有機溶剤の使用量は、反応効率が良好となることから、反応原料の合計質量に対し０．１〜５倍量程度の範囲で用いることが好ましい。
【００３３】
前記アルカノールアミン（Ｂ）は、主に、前記酸基含有（メタ）アクリレート樹脂（Ａ）中の（メタ）アクリロイル基等と反応する。アルカノールアミン（Ｂ）の反応割合は、硬化物における伸度と無機基材密着性とに一層優れる変性（メタ）アクリレート樹脂となることから、変性（メタ）アクリレート樹脂の反応原料の総質量に対し０．５〜１０質量％の範囲であることが好ましい。
【００３４】
前記アルカノールアミン（Ｂ）の具体例としては、例えば、メタノールアミン、エタノールアミン、プロパノールアミン、ブタノールアミン、ペンタノールアミン、ヘキサノールアミン等のモノアルカノールアミンや、ジメタノールアミン、ジエタノールアミン、ジプロパノールアミン、ジブタノールアミン、ジペンタノールアミン、ジヘキサノールアミン等のジアルカノールアミン等が挙げられる。中でも、硬化物における伸度と無機基材密着性とに一層優れる変性（メタ）アクリレート樹脂となることからジアルカノールアミンが好ましい。アルカノールアミン（Ｂ）中のヒドロキシアルキル基について、アルキル基の炭素原子数は特に限定されず、先に例示した炭素原子数１〜６のヒドロキシアルキル基の他、炭素原子数が７以上の中鎖或いは長鎖のヒドロキシアルキル基であってもよい。中でも、硬化物における伸度や無機基材密着性の他、耐熱性や現像性等にも優れる変性（メタ）アクリレート樹脂となることから、炭素原子数１〜６のヒドロキシアルキル基であることが好ましい。更に、炭素原子数１〜３のヒドロキシアルキル基であることがより好ましい。
【００３５】
前記酸基含有（メタ）アクリレート樹脂（Ａ）とアルカノールアミン（Ｂ）との反応は、例えば、４０〜１０℃程度の温度範囲で両者を撹拌混合して行うことができる。前記酸基含有（メタ）アクリレート樹脂（Ａ）の製造と変性（メタ）アクリレート樹脂の製造とを連続して行ってもよい。反応は適当な触媒の存在下で行ってもよい。また、適当な有機溶媒中で行ってもよい。
【００３６】
前記触媒は、は、例えば、トリメチルホスフィン、トリブチルホスフィン、トリフェニルホスフィン等のリン化合物、トリエチルアミン、トリブチルアミン、ジメチルベンジルアミン等のアミン化合物等が挙げられる。これらはそれぞれ単独で用いても良いし、２種類以上を併用しても良い。触媒の添加量は、反応原料の合計質量に対し０．０３〜５質量％の範囲で用いることが好ましい。
【００３７】
有機溶媒は、反応原料及び生成物である変性（メタ）アクリレート樹脂の溶解性や反応温度条件等により適宜選択されるが、例えば、メチルエチルケトン、アセトン、ジメチルホルムアミド、メチルイソブチルケトン、メトキシプロパノール、シクロヘキサノン、メチルセロソルブ、ジアルキレングリコールモノアルキルエーテルアセテート、ジアルキレングリコールアセテート等が挙げられる。これらはそれぞれ単独で用いても良いし、２種類以上の混合溶媒としても良い。有機溶剤の使用量は、反応効率が良好となることから、反応原料の合計質量に対し０．１〜５倍量程度の範囲で用いることが好ましい。
【００３８】
前記変性（メタ）アクリレート樹脂（Ａ）の酸価は、硬化物における伸度や無機基材密着性の他、耐熱性や現像性にも優れる変性（メタ）アクリレート樹脂となることから、４０〜９０ｍｇＫＯＨ/ｇの範囲であることが好ましい。なお、本願発明において酸基含有（メタ）アクリレート樹脂の酸価はＪＩＳ  Ｋ  ００７０（１９９２）の中和滴定法にて測定される値である。
【００３９】
本発明の変性（メタ）アクリレート樹脂は、分子構造中に重合性の（メタ）アクリロイル基を有することから、例えば、光重合開始剤を添加することにより硬化性樹脂組成物として利用することができる。
【００４０】
前記光重合開始剤は、照射する活性エネルギー線の種類等により適切なものを選択して用いればよい。また、アミン化合物、尿素化合物、含硫黄化合物、含燐化合物、含塩素化合物、ニトリル化合物等の光増感剤と併用してもよい。光重合開始剤の具体例としては、例えば、１−ヒドロキシ−シクロヘキシル−フェニル−ケトン、２−ベンジル−２−ジメチルアミノ−１−（４−モルホリノフェニル）−ブタノン−１、２−（ジメチルアミノ）−２−［（４−メチルフェニル）メチル］−１−［４−（４−モルホリニル）フェニル］−１−ブタノン等のアルキルフェノン系光重合開始剤；２，４，６−トリメチルベンゾイル−ジフェニル−ホスフィンオキサイド等のアシルホスフィンオキサイド系光重合開始剤；ベンゾフェノン化合物等の分子内水素引き抜き型光重合開始剤等が挙げられる。これらはそれぞれ単独で用いても良いし、２種類以上を併用しても良い。
【００４１】
前記光重合開始剤の市販品は、例えば、ＢＡＳＦ社製「ＩＲＧＡＣＵＲＥ１２７」、「ＩＲＧＡＣＵＲＥ１８４」、「ＩＲＧＡＣＵＲＥ２５０」、「ＩＲＧＡＣＵＲＥ２７０」、「ＩＲＧＡＣＵＲＥ２９０」、「ＩＲＧＡＣＵＲＥ３６９Ｅ」、「ＩＲＧＡＣＵＲＥ３７９ＥＧ」、「ＩＲＧＡＣＵＲＥ５００」、「ＩＲＧＡＣＵＲＥ６５１」、「ＩＲＧＡＣＵＲＥ７５４」、「ＩＲＧＡＣＵＲＥ８１９」、「ＩＲＧＡＣＵＲＥ９０７」、「ＩＲＧＡＣＵＲＥ１１７３」、「ＩＲＧＡＣＵＲＥ２９５９」、「ＩＲＧＡＣＵＲＥ  ＭＢＦ」、「ＩＲＧＡＣＵＲＥ  ＴＰＯ」、「ＩＲＧＡＣＵＲＥ  ＯＸＥ  ０１」、「ＩＲＧＡＣＵＲＥ  ＯＸＥ  ０２」、ＩＧＭ  ＲＥＳＩＮＳ社製「ＯＭＮＩＲＡＤ１８４」、「ＯＭＮＩＲＡＤ２５０」、「ＯＭＮＩＲＡＤ３６９」、「ＯＭＮＩＲＡＤ３６９Ｅ」、「ＯＭＮＩＲＡＤ６５１」、「ＯＭＮＩＲＡＤ９０７ＦＦ」、「ＯＭＮＩＲＡＤ１１７３」等が挙げられる。
【００４２】
前記光重合開始剤の添加量は、例えば、硬化性樹脂組成物の溶剤以外の成分の合計に対し０．０５〜１５質量％の範囲であることが好ましく、０．１〜１０質量％の範囲であることがより好ましい。
【００４３】
本発明の硬化性樹脂組成物は、前記本発明の変性（メタ）アクリレート樹脂以外の樹脂成分を含有しても良い。該樹脂成分は、例えば、ビスフェノール型エポキシ樹脂やノボラック型エポキシ樹脂等のエポキシ樹脂と（メタ）アクリル酸、ジカルボン酸無水物、必要に応じて不飽和モノカルボン酸無水物等を反応させて得られるような、樹脂中にカルボキシ基と（メタ）アクリロイル基とを有する樹脂や、各種の（メタ）アクリレートモノマー等が挙げられる。
【００４４】
前記（メタ）アクリレートモノマーは、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、オクチル（メタ）アクリレート等の脂肪族モノ（メタ）アクリレート化合物；シクロヘキシル（メタ）アクリレート、イソボルニル（メタ）アクリレート、アダマンチルモノ（メタ）アクリレート等の脂環型モノ（メタ）アクリレート化合物；グリシジル（メタ）アクリレート、テトラヒドロフルフリルアクリレート等の複素環型モノ（メタ）アクリレート化合物；ベンジル（メタ）アクリレート、フェニル（メタ）アクリレート、フェニルベンジル（メタ）アクリレート、フェノキシ（メタ）アクリレート、フェノキシエチル（メタ）アクリレート、フェノキシエトキシエチル（メタ）アクリレート、２−ヒドロキシ−３−フェノキシプロピル（メタ）アクリレート、フェノキシベンジル（メタ）アクリレート、ベンジルベンジル（メタ）アクリレート、フェニルフェノキシエチル（メタ）アクリレート等の芳香族モノ（メタ）アクリレート化合物等のモノ（メタ）アクリレート化合物：前記各種のモノ（メタ）アクリレートモノマーの分子構造中に（ポリ）オキシエチレン鎖、（ポリ）オキシプロピレン鎖、（ポリ）オキシテトラメチレン鎖等のポリオキシアルキレン鎖を導入した（ポリ）オキシアルキレン変性モノ（メタ）アクリレート化合物；前記各種のモノ（メタ）アクリレート化合物の分子構造中に（ポリ）ラクトン構造を導入したラクトン変性モノ（メタ）アクリレート化合物；
【００４５】
エチレングリコールジ（メタ）アクリレート、プロピレングリコールジ（メタ）アクリレート、ブタンジオールジ（メタ）アクリレート、ヘキサンジオールジ（メタ）アクリレート、ネオペンチルグリコールジ（メタ）アクリレート等の脂肪族ジ（メタ）アクリレート化合物；１，４−シクロヘキサンジメタノールジ（メタ）アクリレート、ノルボルナンジ（メタ）アクリレート、ノルボルナンジメタノールジ（メタ）アクリレート、ジシクロペンタニルジ（メタ）アクリレート、トリシクロデカンジメタノールジ（メタ）アクリレート等の脂環型ジ（メタ）アクリレート化合物；ビフェノールジ（メタ）アクリレート、ビスフェノールジ（メタ）アクリレート等の芳香族ジ（メタ）アクリレート化合物；前記各種のジ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入したポリオキシアルキレン変性ジ（メタ）アクリレート化合物；前記各種のジ（メタ）アクリレート化合物の分子構造中に（ポリ）ラクトン構造を導入したラクトン変性ジ（メタ）アクリレート化合物；
【００４６】
トリメチロールプロパントリ（メタ）アクリレート、グリセリントリ（メタ）アクリレート等の脂肪族トリ（メタ）アクリレート化合物；前記脂肪族トリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した（ポリ）オキシアルキレン変性トリ（メタ）アクリレート化合物；前記脂肪族トリ（メタ）アクリレート化合物の分子構造中に（ポリ）ラクトン構造を導入したラクトン変性トリ（メタ）アクリレート化合物；
【００４７】
ペンタエリスリトールテトラ（メタ）アクリレート、ジトリメチロールプロパンテトラ（メタ）アクリレート、ジペンタエリスリトールヘキサ（メタ）アクリレート等の４官能以上の脂肪族ポリ（メタ）アクリレート化合物；前記脂肪族ポリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した４官能以上の（ポリ）オキシアルキレン変性ポリ（メタ）アクリレート化合物；前記脂肪族ポリ（メタ）アクリレート化合物の分子構造中に（ポリ）ラクトン構造を導入した４官能以上のラクトン変性ポリ（メタ）アクリレート化合物等が挙げられる。
【００４８】
本発明の硬化性樹脂組成物は、塗工粘度調節等の目的で有機溶剤を含有してもよい。その種類や添加量は、所望の性能に応じて適宜調整される。一般には、硬化性樹脂組成物の合計に対し１０〜９０質量％の範囲で用いられる。前記溶剤の具体例としては、例えば、アセトン、メチルエチルケトン、メチルイソブチルケトン等のケトン溶剤；テトラヒドロフラン、ジオキソラン等の環状エーテル溶剤；酢酸メチル、酢酸エチル、酢酸ブチル等のエステル；トルエン、キシレン等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテルなどのアルコール溶剤；アルキレングリコールモノアルキルエーテル、ジアルキレングリコールモノアルキルエーテル、ジアルキレングリコールモノアルキルエーテルアセテート等のグリコールエーテル系溶剤が挙げられる。これらはそれぞれ単独で使用しても良いし、２種類以上を併用しても良い。
【００４９】
本発明の硬化性樹脂組成物は、この他、無機微粒子やポリマー微粒子、顔料、消泡剤、粘度調整剤、レベリング剤、難燃剤、保存安定化剤等の各種添加剤を含有しても良い。
【００５０】
本発明の変性（メタ）アクリレート樹脂は、硬化物における伸度や無機基材密着性に優れる特徴を有する。更に、この他、光感度や乾燥管理幅等で評価される現像性や、硬化物における耐熱性等にも優れる特徴を有する。本発明の変性（メタ）アクリレート樹脂の各種性能に優れる特徴が生かされる用途として、例えば、半導体デバイス関係の用途としては、ソルダーレジスト、層間絶縁材料、パッケージ材、アンダーフィル材、回路素子等のパッケージ接着層や集積回路素子と回路基板の接着層として用いることができる。また、ＬＣＤ、ＯＥＬＤに代表される薄型ディスプレイ関係の用途としては、薄膜トランジスタ保護膜、液晶カラーフィルタ保護膜、カラーフィルタ用顔料レジスト、ブラックマトリックス用レジスト、スペーサーなどに好適に用いることができる。これらの中でも、特にソルダーレジスト用途に好適に用いることができる。本発明のソルダーレジスト用樹脂材料は、例えば、前記変性（メタ）アクリレート樹脂、光重合開始剤及び各種の添加剤に加え、硬化剤、硬化促進剤、有機溶媒等の各成分を含んでなる。
【００５１】
前記硬化剤は、前記変性（メタ）アクリレート樹脂中のカルボキシ基と反応し得る官能基を有するものであれば特に制限されず、例えば、エポキシ樹脂が挙げられる。ここで用いるエポキシ樹脂は、例えば、ビスフェノール型エポキシ樹脂、フェニレンエーテル型エポキシ樹脂、ナフチレンエーテル型エポキシ樹脂、ビフェニル型エポキシ樹脂、トリフェニルメタン型エポキシ樹脂、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、ジシクロペンタジエン−フェノール付加反応型エポキシ樹脂等が挙げられる。これらはそれぞれ単独で用いても良いし、２種類以上を併用しても良い。これらのエポキシ樹脂の中でも、硬化物における耐熱性に優れることから、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂等のノボラック型エポキシ樹脂が好ましく、軟化点が５０〜１２０℃の範囲であるものが特に好ましい。
【００５２】
前記硬化促進剤は、前記硬化剤の硬化反応を促進するものであり、前記硬化剤としてエポキシ樹脂を用いる場合には、リン系化合物、第３級アミン、イミダゾール、有機酸金属塩、ルイス酸、アミン錯塩等が挙げられる。これらはそれぞれ単独で用いても良いし、２種類以上を併用しても良い。硬化促進剤の添加量は、例えば、前記硬化剤１００質量部に対し１〜１０質量部の範囲で用いる。
【００５３】
前記有機溶媒は、前記変性（メタ）アクリレート樹脂や硬化剤等の各種成分を溶解し得るものであれば特に限定されず、例えば、メチルエチルケトン、アセトン、ジメチルホルムアミド、メチルイソブチルケトン、メトキシプロパノール、シクロヘキサノン、メチルセロソルブ、ジエチレングリコールモノエチルエーテルアセテート、プロピレングリコールモノメチルエーテルアセテート等が挙げられる。
【００５４】
本発明のソルダーレジスト用樹脂材料を用いてレジスト部材を得る方法は、例えば、前記ソルダーレジスト用樹脂材料を基材上に塗布し、６０〜１００℃程度の温度範囲で有機溶剤を揮発乾燥させた後、所望のパターンが形成されたフォトマスクを通して紫外線や電子線等にて露光させ、アルカリ水溶液にて未露光部を現像し、更に１４０〜１８０℃程度の温度範囲で加熱硬化させる方法が挙げられる。
【実施例】
【００５５】
以下に、実施例および比較例をもって本発明をより詳しく説明する。
【００５６】
本願実施例において変性（メタ）アクリレート樹脂の酸価はＪＩＳ  Ｋ  ００７０（１９９２）の中和滴定法にて測定した。
【００５７】
製造例１  変性（メタ）アクリレート樹脂（１）の製造
温度計、攪拌器、及び還流冷却器を備えたフラスコに、ジエチレングリコールモノメチルエーテルアセテート１０１質量部を入れ、オルソクレゾールノボラック型エポキシ樹脂（ＤＩＣ株式会社製「ＥＰＩＣＬＯＮ  Ｎ−６８０」、軟化点８５℃、エポキシ基当量２１４ｇ/当量）４２８質量部を溶解させた。更に、ジブチルヒドロキシトルエン４質量部、メトキノン０．４質量部加えた後、アクリル酸１４４質量部、トリフェニルフォスフィン１．６質量部を添加し、空気を吹き込みながら１２０℃で１０時間反応させた。次いで、ジエチレングリコールモノメチルエーテルアセテート４１８質量部、テトラヒドロ無水フタル酸１６０質量部を加え１１０℃で２．５時間反応させた。更に、ジエタノールアミン４６．１質量部を添加して６０℃で３時間反応させ、変性（メタ）アクリレート樹脂（１）を得た。変性（メタ）アクリレート樹脂（１）の反応原料の総質量に対するジエタノールアミンの割合は６．３質量％であった。また、変性（メタ）アクリレート樹脂（１）の固形分酸価は７７ｍｇＫＯＨ/ｇであった。変性（メタ）アクリレート樹脂（１）のＧＰＣチャート図を図１に示す。
【００５８】
製造例２  変性（メタ）アクリレート樹脂（２）の製造
温度計、攪拌器、及び還流冷却器を備えたフラスコに、ジエチレングリコールモノメチルエーテルアセテート１０１質量部を入れ、オルソクレゾールノボラック型エポキシ樹脂（ＤＩＣ株式会社製「ＥＰＩＣＬＯＮ  Ｎ−６８０」、軟化点８５℃、エポキシ基当量２１４ｇ/当量）４２８質量部を溶解させた。更に、ジブチルヒドロキシトルエン４質量部、メトキノン０．４質量部加えた後、アクリル酸１４４質量部、トリフェニルフォスフィン１．６質量部を添加し、空気を吹き込みながら１２０℃で１０時間反応させた。次いで、ジエチレングリコールモノメチルエーテルアセテート４０４質量部、テトラヒドロ無水フタル酸１６０質量部を加え１１０℃で２．５時間反応させた。更に、ジエタノールアミン２４．９質量部を添加して６０℃で３時間反応させ、変性（メタ）アクリレート樹脂（２）を得た。変性（メタ）アクリレート樹脂（２）の反応原料の総質量に対するジエタノールアミンの割合は３．４質量％であった。また、変性（メタ）アクリレート樹脂（２）の固形分酸価は７９ｍｇＫＯＨ/ｇであった。
【００５９】
製造例３  変性（メタ）アクリレート樹脂（３）の製造
温度計、攪拌器、及び還流冷却器を備えたフラスコに、ジエチレングリコールモノメチルエーテルアセテート１０１質量部を入れ、オルソクレゾールノボラック型エポキシ樹脂（ＤＩＣ株式会社製「ＥＰＩＣＬＯＮ  Ｎ−６８０」、軟化点８５℃、エポキシ基当量２１４ｇ/当量）４２８質量部を溶解させた。更に、ジブチルヒドロキシトルエン４質量部、メトキノン０．４質量部加えた後、アクリル酸１４４質量部、トリフェニルフォスフィン１．６質量部を添加し、空気を吹き込みながら１２０℃で１０時間反応させた。次いで、ジエチレングリコールモノメチルエーテルアセテート３９６質量部、テトラヒドロ無水フタル酸１６０質量部を加え１１０℃で２．５時間反応させた。更に、ジエタノールアミン１３．２質量部を添加して６０℃で３時間反応させ、変性（メタ）アクリレート樹脂（３）を得た。変性（メタ）アクリレート樹脂（３）の反応原料の総質量に対するジエタノールアミンの割合は１．８質量％であった。また、変性（メタ）アクリレート樹脂（３）の固形分酸価は８０ｍｇＫＯＨ/ｇであった。
【００６０】
製造例４  変性（メタ）アクリレート樹脂（４）の製造
温度計、攪拌器、及び還流冷却器を備えたフラスコに、ジエチレングリコールモノメチルエーテルアセテート１７４質量部を入れ、ジシクロペンタジエン付加フェノール型エポキシ樹脂（ＤＩＣ株式会社製「ＥＰＩＣＬＯＮ  ＨＰ−７２００Ｈ」、軟化点８０℃、エポキシ基当量２７６ｇ/当量）５５２質量部を溶解させた。更に、ジブチルヒドロキシトルエン４質量部、メトキノン０．４質量部加えた後、アクリル酸１４４質量部、トリフェニルフォスフィン１．６質量部を添加し、空気を吹き込みながら１２０℃で１０時間反応させた。次いで、ジエチレングリコールモノメチルエーテルアセテート１８８質量部、無水コハク酸１２０質量部を加え１１０℃で２．５時間反応させた。更に、ジエタノールアミン２８．６質量部を添加して６０℃で３時間反応させ、変性（メタ）アクリレート樹脂（４）を得た。変性（メタ）アクリレート樹脂（４）の反応原料の総質量に対するジエタノールアミンの割合は３．５質量％であった。
【００６１】
比較製造例１  変性（メタ）アクリレート樹脂（１’）の製造
温度計、攪拌器、及び還流冷却器を備えたフラスコに、ジエチレングリコールモノメチルエーテルアセテート１０１質量部を入れ、オルソクレゾールノボラック型エポキシ樹脂（ＤＩＣ株式会社製「ＥＰＩＣＬＯＮ  Ｎ−６８０」、軟化点８５℃、エポキシ基当量２１４ｇ/当量）４２８質量部を溶解させた。更に、ジブチルヒドロキシトルエン４質量部、メトキノン０．４質量部加えた後、アクリル酸１４４質量部、トリフェニルフォスフィン１．６質量部を添加し、空気を吹き込みながら１２０℃で１０時間反応させた。ついで、ジエチレングリコールモノメチルエーテルアセテート３１１質量部、テトラヒドロ無水フタル酸１６０質量部を加え１１０℃で２．５時間反応させ、変性（メタ）アクリレート樹脂（１’）を得た。変性（メタ）アクリレート樹脂（３）の固形分酸価は８５ｍｇＫＯＨ/ｇであった。
【００６２】
実施例５〜８及び比較例１
下記要領で硬化性樹脂組成物を調製し、各種評価試験を行った。結果を表１に示す。
【００６３】
・硬化性樹脂組成物の調製
先で得た変性（メタ）アクリレート樹脂１００質量部、ＤＩＣ株式会社製「ＥＰＩＣＬＯＮ  Ｎ−６８０」（クレゾールノボラック型エポキシ樹脂）２４質量部、ＢＡＳＦ社製「イルガキュア９０７」［２−メチル−１−（４−メチルチオフェニル）−２−モルフォリノプロパン−１−オン］５質量部、ジエチレングリコールモノメチルエーテルアセテート１３質量部を配合して硬化性樹脂組成物を得た。
【００６４】
・硬化物の伸度の評価
銅箔（ＪＸ金属株式会社製「ＪＴＣ−１．００Ｚ」）上に硬化性樹脂組成物を５０μｍのアプリケーターで塗布し、８０℃で３０分間乾燥させた。メタルハライドランプを用いて１０００ｍＪ/ｃｍ２の紫外線を照射した後、１６０℃で１時間加熱して、硬化塗膜を有する積層物を得た。
積層物から硬化塗膜を剥離し、１０ｍｍ×８０ｍｍの大きさに切り出して試験片とした。引っ張り試験装置（島津製作所社製「機密万能試験器オートグラフＡＧ−ＩＳ」）を用いて下記条件で試験片の伸度を測定し、評価した。
温度２３℃、湿度５０％、標線間距離２０ｍｍ、支点間距離２０ｍｍ、引っ張り速度１０ｍｍ/分
【００６５】
・硬化物の無機基材密着性の評価
銅箔（ＪＸ金属株式会社製「ＪＴＣ−１．００Ｚ」）上に硬化性樹脂組成物を５０μｍのアプリケーターで塗布し、８０℃で３０分間乾燥させた。メタルハライドランプを用いて１０００ｍＪ/ｃｍ２の紫外線を照射した後、１６０℃で１時間加熱して、硬化塗膜を有する積層物を得た。
積層物から１０ｍｍ×１２０ｍｍの試験片を切り出し、テンシロン試験装置（株式会社Ａ＆Ｄ社製「テンシロン万能材料試験機  ＲＴＣ−１２１０Ａ」）を用いて、温度２３℃、湿度５０％の条件で９０°ピール強度を測定し、評価した。
【００６６】
【表１】
2018203797.tif 000003
【図１】
2018203797.tif 000004